(57)【要約】【課題】良好な断熱特性と基材への良好な結合とを有し、従って層組織全体の長い寿命を有する層組織を提供する。【解決手段】基材（４）と、特に、基材（４）上のＮｉＣｏＣｒＡｌＸ合金を含有して成る金属結合層（７）と、金属結合層（７）上又は基材（４）上の内側セラミック層（１０）、特に安定化酸化ジルコニウム層、全く特別にはイットリウム安定化酸化ジルコニウム層とを含有してなる層組織であって、内側セラミック層（１０）上に外側セラミック層（１３）が設けられており、この層（１３）が少なくとも９２重量％、特に１００重量％のパイロクロア相を含有して成り、また、この層（１３）が内側層（１０）及び外側層（１３）の合計層厚の４０％以下の層厚を有する層組織。【選択図】図１
2010242109.tif 000002
【特許請求の範囲】
【請求項１】
基材（４）と、特に、基材（４）上のＮｉＣｏＣｒＡｌＸ合金を含有して成る金属結合層（７）と、金属結合層（７）上又は基材（４）上の内側セラミック層（１０）、特に安定化酸化ジルコニウム層、全く特別にはイットリウム安定化酸化ジルコニウム層とを含有してなる層組織であって、内側セラミック層（１０）上に外側セラミック層（１３）が設けられており、この層（１３）が少なくとも９２重量％、特に１００重量％のパイロクロア相を含有して成り、また、この層（１３）が内側層（１０）及び外側層（１３）の合計層厚の４０％以下の層厚を有する層組織。
【請求項２】
パイロクロア相としてジルコン酸ガドリニウム、特にＧｄ2Ｚｒ2Ｏ7を含有してなる請求項１記載の層組織。
【請求項３】
パイロクロア相としてハフニウム酸ガドリニウム、特にＧｄ2Ｈｆ2Ｏ7を含有してなる請求項１記載の層組織。
【請求項４】
外側層（１３）が二次酸化物を、特に０．５重量％〜８重量％の割合で、全く特別には１重量％〜８重量％の割合で、含有して成る請求項１、２又は３記載の層組織。
【請求項５】
二次酸化物が１．５重量％〜２．５重量％、特に２重量％の割合を有する請求項１又は４記載の層組織。
【請求項６】
二次酸化物が０．５重量％〜７重量％、特に６重量％の割合を有する請求項１又は４記載の層組織。
【請求項７】
二次酸化物として酸化ハフニウムが存在する請求項４、５又は６記載の層組織。
【請求項８】
二次酸化物として酸化ジルコニウムが存在する請求項４、５、６又は７記載の層組織。
【請求項９】
焼結助剤として、０．０５重量％以下の酸化ケイ素、０．１重量％以下の酸化カルシウム、０．１重量％以下の酸化マグネシウム、０．１重量％以下の酸化鉄、０．１重量％以下の酸化アルミニウム及び０．０８重量％以下の酸化チタンを含有してなる請求項１〜８のいずれか１つ又は複数に記載の層組織。
【請求項１０】
ただ１つのパイロクロア相が存在する請求項１、２、３、４、７又は８記載の層組織。
【請求項１１】
ただ２つのパイロクロア相が存在する請求項１、２、３、４、７又は８記載の層組織。
【請求項１２】
２つのパイロクロア相、特にジルコン酸ガドリニウム、特にＧｄ2Ｚｒ2Ｏ7、とハフニウム酸ガドリニウム、特にＧｄ2Ｈｆ2Ｏ7、とから成る混合物が外側セラミック層（１３）内に存在する請求項１、２、３、４、７又は８記載の層組織。
【請求項１３】
２つのパイロクロア相から成る混晶、特にｗ≒２、ｘ+ｙ≒２、ｚ＝７のＧｄw（ＨｆxＺｒy）Ｏzが存在する請求項１、４、７、８又は１１記載の層組織。
【請求項１４】
ただ１つの二次酸化物が存在する請求項４、５、６、７、８又は１０記載の層組織。
【請求項１５】
ただ２つの二次酸化物が存在する請求項４、６、７、８又は１１記載の層組織。
【請求項１６】
内側層（１０）が内側層（１０）及び外側層（１３）の合計層厚の６０％〜９０％の層厚を有する請求項１記載の層組織。
【請求項１７】
内側層（１０）が内側層（１０）及び外側層（１３）の合計層厚の６０％〜８０％の層厚を有する請求項１記載の層組織。
【請求項１８】
内側層（１０）が内側層（１０）及び外側層（１３）の合計層厚の６０％〜７０％の層厚を有する請求項１記載の層組織。
【請求項１９】
内側層（１０）が内側層（１０）及び外側層（１３）の合計層厚の７０％〜９０％の層厚を有する請求項１記載の層組織。
【請求項２０】
内側層（１０）が内側層（１０）及び外側層（１３）の合計層厚の７０％〜８０％の層厚を有する請求項１記載の層組織。
【請求項２１】
内側層（１０）が内側層（１０）及び外側層（１３）の合計層厚の８０％〜９０％の層厚を有する請求項１記載の層組織。
【請求項２２】
金属結合層（７）が、重量％表示で、１１％〜１３％のコバルト、２０％〜２２％のクロム、１０．５％〜１１．５％のアルミニウム、０．３％〜０．５％のイットリウム、１．５％〜２．５％のレニウム、及び残部ニッケルの組成を有してなり、特にそれらから成る請求項１記載の層組織。
【請求項２３】
金属結合層（７）が、重量％表示で、２４％〜２６％のコバルト、１６％〜１８％のクロム、９．５％〜１１％のアルミニウム、０．３％〜０．５％のイットリウム、１％〜１．８％のレニウム及び残部ニッケルの組成を有してなり、特にそれらから成る請求項１記載の層組織。
【請求項２４】
イットリウム安定化酸化ジルコニウム層が６重量％〜８重量％のイットリウムを含有してなる請求項１記載の層組織。
【請求項２５】
内側層（１０）及び外側層（１３）の合計層厚が少なくとも３００μｍである請求項１又は１６〜２１の１つに記載の層組織。
【請求項２６】
内側層（１０）及び外側層（１３）の合計層厚が少なくとも４５０μｍ、特に４５０μｍである請求項１又は１６〜２１の１つに記載の層組織。
【請求項２７】
合計層厚が最大８００μｍ、特に最大６００μｍである請求項１又は１６〜２１の１つに記載の層組織。
【請求項２８】
基材（４）、金属結合層（７）、場合により金属結合層（７）上の酸化物層（ＴＧＯ）、内側セラミック層（１０）及び外側セラミック層（１３）から成る請求項１記載の層組織。
【請求項２９】
セラミック層（１３）が、パイロクロア相と二次酸化物とから成り、焼結助剤を含まない請求項１、７、８、１０、１１、１２、１３、１４又は１５記載の層組織。
【請求項３０】
セラミック層（１３）が、パイロクロア相、二次酸化物及び焼結助剤から成る請求項１、７、８、１０、１１、１２、１３、１４又は１５記載の層組織。
【発明の詳細な説明】
【技術分野】
【０００１】
本発明は、パイロクロアを有する層組織に関する。
【背景技術】
【０００２】
このような層組織は、ニッケル基又はコバルト基の金属合金を含有してなる基材を有する。このような製品は、なかんずく、ガスタービンの部材として、特にガスタービン翼又は遮熱体として利用される。これらの部材は侵食性燃焼ガスの高温ガス流に曝されており、それゆえに大きな熱負荷に耐えることができなければならない。更に、これらの部材は耐酸化性及び耐食性であることが必要である。更に、なかんずく、可動部材、例えばガスタービン翼は、しかし静的部材も、機械的特性を満たさねばならない。高温ガスに曝され得る部材が使用されているガスタービンの出力と効率は、動作温度の上昇に伴って増大する。
高い効率と高い出力とを達成するために、特に高温に曝されるガスタービン部材は、セラミック材料で被覆される。この材料は、高温ガス流と金属基材との間で断熱層として働く。
金属基体が被覆によって侵食性高温ガス流から保護される。この意味では、最近の部材は、大抵の場合、複数の被覆を有し、被覆はそれぞれ特殊な役目を果たす。こうして多層組織が設けられている。ガスタービンの出力及び効率が動作温度の上昇に伴って増大するので、被覆系の改良によってガスタービンの一層高い性能を達成することが再三再四試みられてきた。
【０００３】
特許文献１は、パイロクロアを断熱層として使用することを開示している。しかし、或る材料を断熱層として利用するには良好な断熱特性だけでなく、基材への良好な結合も不可欠である。
【０００４】
特許文献２は、酸化ガドリニウムと酸化ジルコニウムとから成る断熱層組織を開示しているが、この断熱層組織はパイロクロア構造を意図してはいない。
【特許文献１】欧州特許第０９４４７４６号明細書
【特許文献２】欧州特許出願公開第０９９２６０３号明細書
【発明の開示】
【発明が解決しようとする課題】
【０００５】
そこで本発明の課題は、良好な断熱特性と基材への良好な結合とを有し、従って層組織全体として長い寿命を有する層組織を提供することである。
【０００６】
本発明は、長い寿命を得るためには、全組織を全体として考慮せねばならず、個々の層又はいくつかの層を別々に考慮して最適化してはならないという知見に基づいている。
【課題を解決するための手段】
【０００７】
この課題は、基材（４）と、特に、基材（４）上のＮｉＣｏＣｒＡｌＸ合金を含有して成る金属結合層（７）と、金属結合層（７）上又は基材（４）上の内側セラミック層（１０）、特に安定化酸化ジルコニウム層、全く特別にはイットリウム安定化酸化ジルコニウム層とを含有してなる層組織であって、内側セラミック層（１０）上に外側セラミック層（１３）が設けられており、この層（１３）が少なくとも９２重量％、特に１００重量％のパイロクロア相を含有して成り、また、この層（１３）が内側層（１０）及び外側層（１３）の合計層厚の４０％以下の層厚を有する層組織によって解決される。
【０００８】
その他の有利な諸方法は、これらは任意のやり方で有利に組合せることができるが、従属請求項に記載されている。
【発明を実施するための最良の形態】
【０００９】
図１は、本発明に係る層組織１を示す。
【００１０】
層組織１は、金属基材４を含有して成る。金属基材４は、特に高温用部材の場合、ニッケル基又はコバルト基の超合金（図２）からなる。
有利には、特にＮｉＣｏＣｒＡｌＸ型の金属結合層７が、直接基材４上に存在し、この結合層は有利には、１１〜１３重量％のコバルト、２０〜２２重量％のクロム、１０．５〜１１．５重量％のアルミニウム、０．３〜０．５重量％のイットリウム、１．５〜２．５重量％のレニウム、及び残部ニッケルを含有してなるか、又は有利には、２４〜２６重量％のコバルト、１６〜１８重量％のクロム、９．５〜１１重量％のアルミニウム、０．３〜０．５重量％のイットリウム、１〜１．８重量％のレニウム、及び残部ニッケルを含有してなるかのいずれかである。
結合層７は、特に、これら２つの合金の１つから成る。
【００１１】
この金属結合層７上に、有利には他のセラミック層を被着するよりも前に既に酸化アルミニウム層が生成しているか、又は動作中にそのような酸化アルミニウム層（ＴＧＯ）が生成する。
【００１２】
金属結合層７上に、又は（図示しない）酸化アルミニウム層上に、又は基材４上に、内側セラミック層１０、有利には完全に又は部分的に安定化された酸化ジルコニウム層が存在する。
【００１３】
有利にはイットリウム安定化酸化ジルコニウムが、有利には６重量％〜８重量％のイットリウムを有するものが使用される。
同様に、酸化ジルコニウムを安定させるために酸化カルシウム、酸化セリウム及び／又は酸化ハフニウムを使用することができる。
酸化ジルコニウムは、有利にはプラズマ溶射層として被着され、有利には柱状構造として電子ビーム蒸着（ＥＢＰＶＤ）によって被着することもできる。
【００１４】
安定化酸化ジルコニウム層１０上に、外側セラミック層１３、特に（高温ガスに直接曝される）最も外側の層が被着されており、この層は、主としてパイロクロア相から成っている。即ち、有利には、ハフニウム酸ガドリニウム、特にＧｄ2Ｈｆ2Ｏ7、又はジルコン酸ガドリニウム、特にＧｄ2Ｚｒ2Ｏ7、を含有してなるパイロクロア相を少なくとも９２重量％含有して成る。
【００１５】
有利には、外側層１３は、１００重量％が上記２つのパイロクロア相の一方から成る。パイロクロア相を有していない非晶質相、純ＧｄＯ2、純ＺｒＯ2若しくは純ＨｆＯ2、又はＧｄＯ2とＺｒＯ2もしくはＨｆＯ2との混合相は、この場合望ましくなく、最小限に減らさねばならない。
【００１６】
しかし有利には、最も外側のセラミック層１３は、８重量％以下、特に０．５重量％〜８重量％、まったく特別には１重量％〜８重量％の二次酸化物を含有して成る。
この場合、二次酸化物は、セラミック層１３用粉末に又はセラミック層１３に意識的に添加され、従って、二次酸化物の測定技術的検出限界よりもかなり上であり、つまり二次酸化物の検出限界の少なくとも２倍の値を有する。
【００１７】
有利には、二次酸化物は層１３内に分布し、特に均一に分布している。
有利には、二次酸化物は酸化物（二次相）として存在する。
【００１８】
特にパイロクロア相がジルコン酸ガドリニウムの場合、セラミック層１３は、有利には１．５重量％〜２．５重量％、まったく特別には２重量％の割合の二次酸化物、特に酸化ハフニウムを含有してなる。酸化ハフニウムは、有利には、純粋な酸化物又は混晶形成の相手としてパイロクロア相内に存在することができる。同様に、二次酸化物は、パイロクロア相と共に混晶を完全に形成することができる。
【００１９】
特にハフニウム酸ガドリニウムの場合、セラミック層１３は、有利には、５重量％〜７重量％の割合、特に６重量％の割合の二次酸化物、特に酸化ジルコニウムを含有して成る。
酸化ジルコニウムは、有利には、純粋な酸化物として存在していてもよく、又は完全に又は部分的に混晶を形成していてもよい。
【００２０】
セラミック層１３は、０．０５重量％以下の酸化ケイ素、０．１重量％以下の酸化カルシウム、０．１重量％以下の酸化マグネシウム、０．１重量％以下の酸化鉄、０．１重量％以下の酸化アルミニウム、及び０．０８重量％以下の酸化チタンを、焼結助剤として含有していてもよい。これらの焼結助剤は、塗布時、又はその後に高温下で利用するとき、層の結合を促進する。セラミック層１３は、有利には、その他の焼結助剤を含有していない。
【００２１】
特に、セラミック層１３用層組織は、ただ１つのパイロクロア相を含有してなる。
【００２２】
下側にある層又は基材に対する外側セラミック層の膨張率の適合を達成するために、ただ２つだけのパイロクロア相が存在していてもよく、その場合、パイロクロア相は、有利には、ジルコン酸ガドリニウムとハフニウム酸ガドリニウムとの混合物から形成される。
【００２３】
同様に有利には、単一のパイロクロア相として、混晶、特にｘ+ｙ≒２のＧｄ2（ＨｆxＺｒy）Ｏ7を使用することができる。というのも、ここでは様々な元素の混合によって、拡散はもはや生じておらず、高い相安定性が達成されるからである。
化学量論組成Ａ2Ｂ2Ｏ7からの逸脱は、常に起こり得るし、又は意識的に調整することができる。
【００２４】
同様に、それぞれ別のパイロクロア相を有する２つの粉末から成る粉末混合物を使用することができる。ここでは、特にジルコン酸ガドリニウム及びハフニウム酸ガドリニウムが使用される。
【００２５】
有利には、セラミック層１３内に、ただ１つの二次酸化物が存在する。このことが有利であるのは、特に、ただ１つのパイロクロア相が存在するときである。
【００２６】
しかし、膨張率の適合を達成するために、３以上の又はただ２つだけの二次酸化物を使用することもできる。
【００２７】
有利には、層組織は基材４、金属結合層７、場合によりＴＧＯ、内側セラミック層１０及び外側セラミック層１３から成る。
外側セラミック層１３は、有利には、単数又は複数のパイロクロア相及び二次酸化物から成り、焼結助剤を有しない。
【００２８】
セラミック層１３は、有利には、パイロクロア、特にハフニウム酸ガドリニウム及び／又はジルコン酸ガドリニウム及び／又は二次酸化物、特に酸化ハフニウム及び／又は酸化ジルコニウムから成る。
【００２９】
外側セラミック層１３は、有利には、単数又は複数のパイロクロア相及び二次酸化物とから成り、焼結助剤を有しない。
【００３０】
しかし、二次酸化物と焼結助剤との以下の組合せが好ましい。
・ジルコン酸ガドリニウム＋酸化ハフニウム、
・ハフニウム酸ガドリニウム＋酸化ジルコニウム、
・又はこれらの（粉末混合物又は混晶としての）混合。
【００３１】
ハフニウム酸ガドリニウムは、層１３用粉末として、４３重量％〜５０重量％、有利には４４．７重量％〜４７．７重量％の酸化ガドリニウムを含有して成り、残部は酸化ハフニウム、場合により二次酸化物、有利には酸化ジルコニウム、及び、場合により焼結助剤である。
ジルコン酸ガドリニウムは、粉末として、５６重量％〜６３重量％、有利には５８重量％〜６１重量％の酸化ガドリニウムを含有して成り、残部は酸化ジルコニウム、場合により二次酸化物、有利には酸化ハフニウム、及び場合により焼結助剤である。
これらの成分は、混晶又は粉末混合物においてＨｆとＺｒとの比に従って存在する。
【００３２】
層組織が、より高温で短時間、使用される場合には、より良い断熱特性を有する外側層１３は、断熱特性の劣る内側層１０よりも薄く形成することができる。内側層１０の層厚は、内側層１０及び外側層１３の合計層厚の６０％〜９０％である。
【００３３】
有利には、内側層１０の層厚は、合計層厚の６０％〜８０％である。
同様に、内側層１０の層厚が合計層厚の６０％〜７０％であると有利である。
同様に、内側層１０の層厚が合計層厚の７０％〜＜１００％又は７０％〜９０％であると有利である。
合計層厚に占める内側層１０の割合が７０％〜８０％であるとき、同様に有利な結果が達成される。
同様に、内側層１０の層厚が合計層厚の８０％〜９０％であると有利である。
同様に、内側層１０の層厚が合計層厚の９０％〜＜１００％であると有利である。
【００３４】
内側層１０及び外側層１３の合計層厚は、有利には３００μｍ又は有利には４５０μｍである。最大合計層厚は有利には８００μｍ、又は有利には６００μｍである。
【００３５】
図３は、縦軸線１２１に沿って延びた流体機械の動翼１２０又は静翼１３０を斜視図で示す。
【００３６】
流体機械は、電気を生成するための発電所の若しくは飛行機のガスタービン、蒸気タービン又は圧縮機であり得る。
【００３７】
翼１２０、１３０は長手軸線１２１に沿って、順に、取付部４００、これに隣接する翼プラットホーム４０３、そして翼板４０６を有する。
翼１３０は、静翼１３０として、その翼端４１５に他のプラットホーム（図示せず）を有することができる。
【００３８】
動翼１２０、１３０を軸又はディスク（図示せず）に取付けるのに使用される翼付根１８３は、取付部４００に形成される。
翼付根１８３は、例えばハンマ頭部形に形成されている。他に、クリスマスツリー形又はダブテール形付根としての形成が可能である。
翼１２０、１３０は、翼板４０６を通流する媒体用に前縁４０９と後縁４１２とを有する。
【００３９】
従来の翼１２０、１３０では、翼１２０、１３０のすべての部分４００、４０３、４０６において、例えば中実金属材料、特に超合金が使用されている。
そのような超合金は、例えば欧州特許第１２０４７７６号明細書、欧州特許第１３０６４５４号明細書、欧州特許出願公開第１３１９７２９号明細書、国際公開第９９／６７４３５号パンフレット又は国際公開第００／４４９４９号パンフレッにより公知である。これらの文献は、合金の化学組成に関して本発明の開示の一部である。
その際、翼１２０、１３０は鋳造法によって、方向性凝固によって、鍛造法によって、フライス加工法によって、又はそれらの組合せによって作製することができる。
【００４０】
単数又は複数の単結晶構造を有する工作物は、動作時に高い機械的、熱的及び／又は化学的負荷に曝される機械用の部材として利用される。
このような単結晶工作物の作製は、溶融体から、例えば方向性凝固によって行われる。これらは、液状金属合金が凝固されて、単結晶構造を形成する、即ち、単結晶工作物を形成する、つまり方向性を持って凝固される鋳造法である。
この場合、樹枝状結晶が熱流束に沿って整列し、柱状結晶質粒状構造（柱状。即ち、工作物の全長にわたって延びる粒子。ここでは、一般的用語法により、方向性凝固されたという。）又は単結晶構造のいずれかを形成する。即ち、工作物全体が単一の結晶から成る。この方法では、球状（多結晶）凝固への移行を避けねばならない。というのも、非方向性成長によって不可避的に横方向及び縦方向粒界が生じ、これが、方向性凝固部材又は単結晶部材の良好な特性を無にするからである。
一般に方向性凝固組織というとき、それは、粒界を有しないか又はせいぜい小角粒界を有する単結晶と、縦方向に延びる粒界を有するが横方向粒界を持たない柱状結晶構造も意味している。後者の結晶構造は方向性凝固組織（directionally solidified structures）とも称される。
このような方法は、米国特許第６０２４７９２号明細書及び欧州特許出願公開第０８９２０９０号明細書により公知である。これらの明細書は、本発明の開示の一部である。
【００４１】
同様に、翼１２０、１３０は腐食又は酸化に備えた被覆、例えば、ＭＣｒＡｌＸ（Ｍは鉄（Ｆｅ）、コバルト（Ｃｏ）及びニッケル（Ｎｉ）からなる群から選ばれる少なくとも１つの元素、Ｘは活性元素であり、イットリウム（Ｙ）及び／又はケイ素及び／又は少なくとも１つの希土類元素、或いはハフニウム（Ｈｆ）である）、を有することができる。このような合金は欧州特許第０４８６４８９号明細書、欧州特許第０７８６０１７号明細書、欧州特許第０４１２３９７号明細書又は欧州特許出願公開第１３０６４５４号明細書により公知であり、これらは合金の化学組成に関して本発明の開示の一部となるものである。
【００４２】
ＭＣｒＡｌＸ層上には、更に、本発明に係るセラミック断熱層１３が存在してもよい。
好適な被覆法、例えば電子ビーム蒸着（ＥＢ‐ＰＶＤ）、によって、断熱層内に柱状粒子が生成される。
【００４３】
再処理（磨き直し）とは、場合によっては、タービン翼１２０、１３０、遮熱要素１５５から、それらの利用後に、保護層を（例えばサンドブラストによって）取り除かねばならないことを意味する。その後、腐食層及び／又は酸化層ないし腐食生成物及び／又は酸化生成物の除去が行われる。場合によっては、タービン翼１２０、１３０又は遮熱要素１５５の亀裂も、また、修理される。その後、タービン翼１２０、１３０、遮熱要素１５５の再被覆と、タービン翼１２０、１３０又は遮熱要素１５５の再利用が行われる。
【００４４】
翼１２０、１３０は中空又は中実に設計しておくことができる。翼１２０、１３０が冷却されねばならない場合、翼は中空であり、場合によっては、膜冷却孔４１８（破線で示す）を有していてもよい。
【００４５】
図４は、ガスタービン１００（図５）の燃焼室１１０を示す。
燃焼室１１０は、例えば所謂環状燃焼室として形成されており、そこでは、回転軸線１０２を中心として円周方向に配置された、火炎１５６を発生する複数のバーナ１０７が、共通燃焼室空間１５４に開口している。このために、燃焼室１１０は、全体として、回転軸線１０２の周りに配置された環状構造体として設計されている。
【００４６】
比較的高い効率を達成するために、燃焼室１１０は、作動媒体Ｍの比較的高い温度、即ち、約１０００℃〜１６００℃の温度用に設計されている。材料にとって不都合なこれらの動作パラメータのもとでも比較的長い動作時間を可能とするために、燃焼室壁１５３は、作動媒体Ｍに向き合う側に、遮熱要素１５５で形成される内張りを備えている。
合金製の各遮熱要素１５５は、作動媒体側に特別耐熱性の保護層（ＭＣｒＡｌＸ層及び／又はセラミック被覆）を備えているか、又は耐火材料（中実セラミック煉瓦）から作製されている。
これらの保護層はタービン翼と類似させることができる、つまり、例えばＭＣｒＡｌＸを意味する：Ｍは鉄（Ｆｅ）、コバルト（Ｃｏ）及びニッケル（Ｎｉ）からなる群から選ばれる少なくとも１つの元素、Ｘは活性元素であり、イットリウム（Ｙ）及び／又はケイ素及び／又は少なくとも１つの希土類元素、或いはハフニウム（Ｈｆ）である。このような合金は、欧州特許第０４８６４８９号明細書、欧州特許第０７８６０１７号明細書、欧州特許第０４１２３９７号明細書又は欧州特許出願公開第１３０６４５４号明細書により公知であり、これらの明細書は合金の化学組成に関して本発明の開示の一部となるものである。
【００４７】
再処理（磨き直し）とは、場合によっては、遮熱要素１５５から、その利用後に、保護層を（例えばサンドブラストによって）取り除かねばならないことを意味する。その後、腐食層及び／又は酸化層もしくは腐食生成物及び／又は酸化生成物の除去が行われる。場合によっては、遮熱要素１５５の亀裂も、また、修理される。その後、遮熱要素１５５の再被覆が行なわれ、遮熱要素１５５の再利用が行われる。
【００４８】
燃焼室１１０の内部の高い温度のゆえに、遮熱要素１５５用又はその保持要素用に、冷却システムを設けておくことができる。その場合、遮熱要素１５５は、例えば中空であり、場合によっては、燃焼室空間１５４に開口する膜冷却孔（図示せず）を有していてもよい。
【００４９】
図５は、例示的にガスタービン１００を縦部分断面図で示す。
ガスタービン１００は、内部に、軸１０１を備えて回転軸線１０２の周りで回転可能に支承されるロータ１０３を有し、このロータはタービンロータとも称される。
ロータ１０３に沿って、順に、吸込ケーシング１０４、圧縮機１０５、同軸に配置される複数のバーナ１０７を備えた例えば円環体状の燃焼室１１０、特に環状燃焼室、タービン１０８、そして排気ケーシング１０９が続く。
環状燃焼室１１０は、例えば環状の高温ガス通路１１１と連通している。そこでは、例えば、直列接続された４つのタービン段１１２がタービン１０８を形成する。各タービン段１１２は、例えば２つの翼輪で形成されている。作動媒体１１３の流れ方向に見て、高温ガス通路１１１内で、静翼列１１５に動翼１２０で形成される列１２５が続く。
【００５０】
静翼１３０がステータ１４３の内部ケーシング１３８に固定されており、一方、翼列１２５の動翼１２０は、例えばタービンディスク１３３によってロータ１０３に取付けられている。ロータ１０３に発電機又は作業機械（図示せず）が連結されている。
【００５１】
ガスタービン１００の動作中、空気１３５が、圧縮機１０５によって吸込ケーシング１０４を通して吸い込まれ、圧縮される。圧縮機１０５のタービン側末端で供給される圧縮空気は、バーナ１０７へと送られ、そこで燃料と混合される。次に混合気は、燃焼室１１０内で燃焼させられて作動媒体１１３を形成する。そこから、作動媒体１１３は、高温ガス通路１１１に沿って静翼１３０及び動翼１２０を通流する。動翼１２０で作動媒体１１３が膨張して運動量を伝達し、動翼１２０がロータ１０３及びロータに連結された作業機械を駆動する。
【００５２】
ガスタービン１００の動作中、高温作動媒体１１３に曝される部材は、熱負荷を受ける。作動媒体１１３の流れ方向に見て最初のタービン段１１２の静翼１３０及び動翼１２０は、環状燃焼室１１０に内張りされる遮熱要素とともに、最大の熱負荷を受ける。
そこでの温度に耐えるために、それらは、冷却材によって冷却することができる。
同様に、部材の基材は配向構造を有することができる。即ち、基材は単結晶（ＳＸ構造）であるか、又は縦配向粒子（ＤＳ構造）のみから成る。
部材用、特にタービン翼１２０、１３０及び燃焼室１１０の部材用、の材料として、例えば鉄基、ニッケル基又はコバルト基超合金が使用される。
そのような超合金は、例えば欧州特許第１２０４７７６号明細書、欧州特許第１３０６４５４号明細書、欧州特許出願公開第１３１９７２９号明細書、国際公開第９９／６７４３５号パンフレット又は国際公開第００／４４９４９号パンフレットにより公知である。これらの文献は、本発明の開示の一部である。
【００５３】
静翼１３０はタービン１０８の内部ケーシング１３８に向き合う静翼付根（ここには図示せず）と静翼付根とは反対側の静翼端とを有する。静翼端はロータ１０３に向き合い、ステータ１４３の固定輪１４０に固定されている。
【図面の簡単な説明】
【００５４】
【図１】本発明に係る層組織を示す。
【図２】超合金の一覧表である。
【図３】タービン翼の斜視図である。
【図４】燃焼室の斜視図である。
【図５】ガスタービンを示す。
【符号の説明】
【００５５】
１  層組織
４  基材
７  結合層
１０  内側セラミック層
１３  外側セラミック層
【図１】
2010242109.tif 000003
【図２】
2010242109.tif 000004
【図３】
2010242109.tif 000005
【図４】
2010242109.tif 000006
【図５】
2010242109.tif 000007